(57)【要約】【課題】半導体薄膜と金属との分子間力を利用した安定なボンディング特性が得られる半導体薄膜と異種基板間の接合形態を提供する。【解決手段】基板１０１上に設けられた金属層１０２の表面に金属酸化物層１０３を設ける。この金属層１０２の上に半導体薄膜３０４−３０８を接触させて、これらの間に金属元素の酸化物を含む領域４１０を形成することによって、半導体薄膜３０４−３０８と金属層１０２とを接合する。【選択図】図４
2010212732.tif 000002
【特許請求の範囲】
【請求項１】
第１の基板上に形成した半導体層を第１の基板から剥離してなる半導体薄膜を、金属層を設けた第２の基板に接合してなる半導体複合装置の製造方法において、
前記金属層の表面に金属酸化物層を設ける工程と、
前記半導体薄膜の所定の面と、前記第２の基板の前記金属酸化物層が設けられた金属層側とを接触させて金属元素の酸化物を含む領域を形成することによって、前記半導体薄膜と前記第２の基板の前記金属層とを接合する工程と
を含むことを特徴とする半導体複合装置の製造方法。
【請求項２】
第１の基板上に形成した半導体層を第１の基板から剥離してなる半導体薄膜を、第２の基板上に接合してなる半導体複合装置の製造方法において、
前記半導体薄膜の第２の基板側表面に第１の金属層を設ける工程と、
前記第２の基板の前記半導体薄膜側に第２の金属層を設ける工程と、
前記第１及び第２の金属層の表面にそれぞれ金属酸化物層を設ける工程と、
前記半導体薄膜の前記金属酸化物層が設けられた第１の金属層側と前記第２の基板の前記金属酸化物層が設けられた第２の金属層側を接触させて前記第１の金属元素の酸化物と第２の金属元素の酸化物を含む領域を形成することによって、前記半導体薄膜の前記第１の金属層と前記第２の基板の前記第２の金属層とを接合する工程と
を含むことを特徴とする半導体複合装置の製造方法。
【請求項３】
第１の基板上に形成した半導体層を第１の基板から剥離してなる半導体薄膜を、第２の基板上に接合してなる半導体複合装置の製造方法において、
前記半導体薄膜の第２の基板側表面に第１の金属層を設ける工程と、
前記第１の金属層の表面に金属酸化物層を設ける工程と、
前記半導体薄膜の前記金属酸化物層が設けられた第１の金属層側と前記第２の基板の所定の面を接触させて金属元素の酸化物を含む領域を形成することによって、前記半導体薄膜の前記第１の金属層と前記第２の基板とを接合する工程と
を含むことを特徴とする半導体複合装置の製造方法。
【請求項４】
請求項１から３までのいずれかに記載の半導体複合装置の製造方法において、
前記半導体薄膜と前記第２の基板とを接合する工程の後に、シンターを施す工程を有することを特徴とする半導体複合装置の製造方法。
【請求項５】
半導体薄膜と基板のうちの少なくとも一方に金属層を形成する工程と、
前記金属層の表面に金属酸化物層を形成する工程と、
前記金属酸化物層の表面に水の層を形成する工程と、
前記金属酸化物層と前記金属酸化物層の表面に形成された前記水の層とを介して、前記半導体薄膜と前記基板とを密着させる工程と、
前記密着させる工程の後に、前記基板及び前記半導体薄膜にシンターを施す工程と
を有することを特徴とする半導体複合装置の製造方法。
【発明の詳細な説明】
【技術分野】
【０００１】
本発明は、半導体複合装置の製造方法に関するものである。
【背景技術】
【０００２】
図１１は、ＬＥＤ（発光ダイオード）チップを搭載した従来のＬＥＤユニットの一例を示す斜視図である。図１２は図１１のＬＥＤチップ２００１の一部を示す平面図である。図１３は、図１２の線Ａ−Ａに沿って見た断面図である。ＬＥＤユニット２０００は、図１１に示すように、主に、複数のＬＥＤを配列したＬＥＤチップ２００１との間、ＬＥＤを駆動制御するためのドライバＩＣチップ２００２、ＬＥＤチップとドライバ２００１、ＬＥＤチップとドライバＩＣチップ２００２との間を電気的に接続するためのＬＥＤ／ＩＣ間接続ワイヤ２００３及びユニット基板２００５から構成されている。ＬＥＤチップは図１２に示すように主に、発光部２１０１、個別電極２１０２、ワイヤ接続のための個別電極パッド２１０３から構成される。個別電極パッド２１０３は、例えば、Ａｕ線をワイヤボンドするための十分なスペースを確保する必要があるので、パッドサイズを、例えば、１００×１００μｍ程度に選択する必要がある。１枚のウエハから取れるチップ数がチップコストを決める要因の１つであり、チップの設計では、チップ幅をいかに小さくするかが重要である。したがって、ＬＥＤチップやＩＣチップ上でパッドが占める面積をできるだけ小さくしたり、ワイヤボンディングをなくすことが課題となっていた。
【先行技術文献】
【特許文献】
【０００３】
【特許文献１】特開平１１―１８６５９８号公報
【発明の概要】
【発明が解決しようとする課題】
【０００４】
上記課題を解決する手段として例えば、発光素子を駆動制御するためのドライバＩＣが形成されているＳｉ基板上に、発光素子を含む半導体薄膜をボンディングし、発光素子とドライバＩＣを金属配線で結線する形態が考えられる。この場合には、半導体薄膜をどのようにして、異種基板上にボンディングするかが課題の１つとなる。
【０００５】
たとえば、発光素子の配列を、その駆動ＩＣが形成されているＳｉ基板上にボンディングする形態では、Ｓｉ基板上に設けた金属層上に発光素子を含む半導体薄膜をボンディングすれば便利であると考えられる。一方、半導体薄膜を異種基板にボンディングする場合には、半導体薄膜と異種基板との間の分子間力を利用したボンディング方法が考えられる。この分子間力（ファンデルワールス力、Ｖａｎｄｅｒ  Ｗａａｌｓ  ｆｏｒｃｅｓ）を使ったボンディングでは、親水化したボンディング面を密に接して、ボンディング面同士を水素結合によってボンディングさせることが考えられる。しかしながら、金属表面は疎水性であることが多く、半導体薄膜と金属との分子間力を使ったボンディングでは、どのような接触面を準備すればよいか明確ではなかった。
【０００６】
本発明では、半導体薄膜と異種基板間のボンディングにおいて、半導体薄膜と金属との分子間力を利用した安定なボンディング特性が得られるボンディング形態を提供することを目的とする。
【課題を解決するための手段】
【０００７】
本発明に係る半導体複合装置の製造方法は、
第１の基板上に形成した半導体層を第１の基板から剥離してなる半導体薄膜を、金属層を設けた第２の基板に接合してなる半導体複合装置の製造方法において、
前記金属層の表面に金属酸化物層を設ける工程と、
前記半導体薄膜の所定の面と、前記第２の基板の前記金属酸化物層が設けられた金属層側とを接触させて金属元素の酸化物を含む領域を形成することによって、前記半導体薄膜と前記第２の基板の前記金属層とを接合する工程と
を含むことを特徴とする。
【０００８】
本発明に係る他の半導体複合装置の製造方法は、
第１の基板上に形成した半導体層を第１の基板から剥離してなる半導体薄膜を、第２の基板上に接合してなる半導体複合装置の製造方法において、
前記半導体薄膜の第２の基板側表面に第１の金属層を設ける工程と、
前記第２の基板の前記半導体薄膜側に第２の金属層を設ける工程と、
前記第１及び第２の金属層の表面にそれぞれ金属酸化物層を設ける工程と、
前記半導体薄膜の前記金属酸化物層が設けられた第１の金属層側と前記第２の基板の前記金属酸化物層が設けられた第２の金属層側を接触させて前記第１の金属元素の酸化物と第２の金属元素の酸化物を含む領域を形成することによって、前記半導体薄膜の前記第１の金属層と前記第２の基板の前記第２の金属層とを接合する工程と
を含むことを特徴とする。
【０００９】
本発明に係るさらに他の半導体複合装置の製造方法は、
第１の基板上に形成した半導体層を第１の基板から剥離してなる半導体薄膜を、第２の基板上に接合してなる半導体複合装置の製造方法において、
前記半導体薄膜の第２の基板側表面に第１の金属層を設ける工程と、
前記第１の金属層の表面に金属酸化物層を設ける工程と、
前記半導体薄膜の前記金属酸化物層が設けられた第１の金属層側と前記第２の基板の所定の面を接触させて金属元素の酸化物を含む領域を形成することによって、前記半導体薄膜の前記第１の金属層と前記第２の基板とを接合する工程と
を含むことを特徴とする。
【００１０】
本発明に係るさらに他の半導体複合装置の製造方法は、
半導体薄膜と基板のうちの少なくとも一方に金属層を形成する工程と、
前記金属層の表面に金属酸化物層を形成する工程と、
前記金属酸化物層の表面に水の層を形成する工程と、
前記金属酸化物層と前記金属酸化物層の表面に形成された前記水の層とを介して、前記半導体薄膜と前記基板とを密着させる工程と、
前記密着させる工程の後に、前記基板及び前記半導体薄膜にシンターを施す工程と
を有することを特徴とする。
【発明の効果】
【００１１】
半導体薄膜と、基板上に設けた金属層とを有し、前記金属層の上に前記半導体薄膜を接合してなる半導体複合装置において、前記半導体薄膜と前記金属層との間に前記金属層の酸化物を含む領域を形成したので、ボンディングの際に、半導体薄膜と金属層との間に水分を介在させ、水の表面張力を利用して半導体薄膜と金属層をボンディングする工程において、半導体薄膜と金属層の密着性が向上し、良好なボンディング強度が得られる。
【図面の簡単な説明】
【００１２】
【図１】本発明の実施の形態１における第１の基板及び半導体薄膜を示す模式図である。
【図２】第１の基板から剥離された半導体薄膜の構成例を示す模式図である。
【図３ａ】層３０４−３０８からなる半導体薄膜を形成する工程の一例を示す模式図である。
【図３ｂ】層３０４−３０８からなる半導体薄膜を形成する工程の一例を示す模式図である。
【図３ｃ】層３０４−３０８からなる半導体薄膜を形成する工程の一例を示す模式図である。
【図３ｄ】層３０４−３０８からなる半導体薄膜を形成する工程の一例を示す模式図である。
【図３ｅ】層３０４−３０８からなる半導体薄膜を形成する工程の一例を示す模式図である。
【図４】図３ｅの状態から、シンターを施した後の、半導体薄膜と金属層／金属酸化物層のボンディング界面付近の状態を示す模式図である。
【図５】実施の形態２における第１の基板及び半導体薄膜を示す模式図である。
【図６】図５の状態のものに対してシンターを実施した後のボンディング界面付近の反応状態を示す模式図である。
【図７】実施の形態３における第１の基板及び半導体薄膜を示す模式図である。
【図８】図７に示す形態のものに対して、シンターを実施した後のボンディング界面付近の状態を模式的に示す図である。
【図９】本発明の半導体装置を搭載したＬＥＤヘッドを説明するためのＬＥＤヘッドの横断面図である。
【図１０】本発明の半導体複合装置を利用したＬＥＤヘッドを組み込んだ画像形成装置を示す模式図である。
【図１１】ＬＥＤチップを搭載した従来のＬＥＤユニットの一例を示す斜視図である。
【図１２】図１１のＬＥＤチップ２００１の一部を示す平面図である。
【図１３】図１２の線Ａ−Ａに沿って見た断面図である。
【発明を実施するための形態】
【００１３】
実施の形態１
図１は、本発明の実施の形態１における第１の基板及び半導体薄膜を示す模式図である。図１において、第１の基板１０１は、例えばＳｉ基板であり、この第１の基板１０１の上には金属層１０２を設ける。この金属層１０２は、単層の金属層もしくはいくつかの金属を積層した金属層である。金属酸化物層１０３は、金属層１０２の元素を含む金属酸化物層および第２の材料からなる半導体薄膜１０４の元素を含む金属酸化物層である。半導体薄膜１０４は、例えば、ＩＩＩ−Ｖ族元素から構成される化合物半導体薄膜であり、半導体エピタキシャル層の単層または積層である。金属酸化物層１０３は、金属層側に金属元素を含む金属酸化物層を、また、半導体薄膜側に半導体薄膜を構成する元素を含む金属酸化物層を有している。
【００１４】
図２は、例えば、第２の基板から剥離された半導体薄膜１０４の構成例を示す。図２において、第１のコンタクト層２０１は、例えばｎ型ＧａＡｓ層である。第１のクラッド層２０２は、例えばｎ型ＡｌｘＧａ１−ｘＡｓ層である。活性層２０３は、例えばｎ型ＡｌｙＧＡ１−ｙＡｓ層である。第２のクラッド層２０４は、例えばｐ型ＡｌｚＧａ１−ｚＡｓ層である。第２のコンタクト層２０５は、例えばｐ型ＧａＡｓ層である。ここで、ｘ、ｙ、ｚの関係は、１≧ｘ、ｚ＞ｙ≧０である。
【００１５】
図３ａから図３ｅは、層３０４−３０８からなる半導体薄膜を形成する工程の一例を示している。図３ａにおいて、基板３０１は、例えば、ＧａＡｓ基板であり、バッファ層３０２は、例えば、ＧａＡｓバッファ層である。剥離層３０３は、半導体薄膜と選択的なエッチングが可能であり、例えば、ＡｌＡｓ層を示している。
【００１６】
図３ｂに示すように、エッチングマスク３１１を半導体エピタキシャル基板上に設け、半導体薄膜を複数の個別領域に分割するためのメサエッチング溝３１２を形成する。このメサエッチング溝３１２は少なくとも剥離層３０３が露出する深さとする。次に、図３ｃに示すように、個別の半導体薄膜を剥離するための剥離層エッチングを行なう。エッチング液としては、例えば１０％ＨＦ（弗化水素）を使うことができる。その他、半導体薄膜／剥離層が選択エッチング可能な酸を用いてもよい。次に半導体薄膜を、金属層／金属酸化物層を設けた別の基板、例えば金属層／金属酸化物層を設けたＳｉ基板上にボンディングする（図３ｄ）。
【００１７】
ここで、金属層は、例えば、Ｐｄ層、Ｎｉ層、Ａｕ、Ｇｅ、Ｐｔ、Ｔｉ、Ｃｒのいずれかを１つ以上含む単層または積層若しくは合金層を含む金属層、又はＰｄ層でコーティングしたＡｕを含む金属層、又はＮｉ層でコーティングしたＡｕを含む金属層などを使うことができる。Ａｕは酸化されにくいので、金属層がＡｕの場合は、非常に薄い（例えば、３―５ｎｍ）酸化膜または酸素を吸着した非常に薄い（例えば、３―５ｎｍ）Ａｕの膜或いはこれらの複合層が生成される。金属層１０２の表面に酸素プラズマを照射し、金属表面に金属の酸化物を含む薄い金属酸化物層を形成する。金属層の表面が金属で覆われている状態では、表面が疎水性であり、水分をはじいてしまう。しかし、最表面に金属層の金属酸化物層を薄く形成したため表面は親水性となり、よく濡れた状態ができ、半導体薄膜がボンディング領域に極めて良好に密着する状態を準備することができる。酸素原子は水分子と親和性が高いので、金属酸化物表面の酸化原子に水の分子が吸着するものと考えられる。金属層としては、上記金属の他にアルミも使用できる。ただし、アルミは一般的に表面が平坦化されにくいので、成膜条件を工夫して表面を平坦化するか、成膜後に表面の平坦化処理をするのが好ましい。
【００１８】
金属酸化物層１０３の厚さには特別の制限を設けなくともよいが、例えば半導体薄膜の裏面と金属層の間で電気的なコンタクトを形成する場合には、例えば１−１０ｎｍの範囲が好適である。これは、以下の理由による。半導体薄膜の裏面と金属層の間で電気的なコンタクトを形成する場合には、後述のように、半導体薄膜をボンディングした後、シンターを実施することにより、ボンディング界面付近の原子が移動する。シンターは、１００−４００℃にて、０．５−５時間行う。コンタクトを形成する際に、金属酸化物層１０３が厚い場合は、金属酸化物層を通して半導体薄膜の原子や金属層の原子が金属酸化物層を通過しない。したがって、相互に反応しないから、低抵抗のコンタクトを形成し難いためである。
【００１９】
次に、例えば、水分を介して、半導体薄膜と金属層／金属酸化物層を密着させてＶＤＷＢ（Ｖａｎｄｅｒ  Ｗａａｌｓ  Ｂｏｎｄｉｎｇ）を行なう。次に、半導体薄膜上のエッチングマスク３１１を除去する（図３ｅ）。
【００２０】
図４は、図３ｅの状態から、例えば、２００℃／１ｈで、更にシンターを施した後の、半導体薄膜と金属層／金属酸化物層のボンディング界面付近の状態を模式的に描いたものである。シンターを行う温度は、金属層１０３の融点よりも低い温度（例えば、Ａｕは１０６４℃）である。金属と化合した酸化物分子あるいは酸素原子が金属中で拡散可能な温度及び時間を必要とする。図４に示すように、半導体薄膜のコンタクト層３０４と金属層１０２との間の金属酸化物層１０３及びコンタクト層３０４表面の金属酸化物層中に、金属層１０２表面付近の金属が拡散し、金属／半導体反応領域４１０を形成する。それにより、半導体薄膜と金属層間のボンディングが強固になるとともに、半導体薄膜と金属層間に低抵抗の電気的コンタクトが形成される。
【００２１】
実施の形態１によれば、半導体薄膜を、異種基板上に金属層を介してボンディングする場合に、金属層表面に金属酸化物層を設ける。これにより、ボンディングの際に、半導体薄膜と金属層との間に水分を介在させ、水の表面張力を利用して半導体薄膜と金属層をボンディングする工程において、半導体薄膜と金属層の密着性が向上し、良好なボンディング強度が得られる。また、金属酸化物層を設けることによって、半導体薄膜のコンタクト層（ボンディング層）と金属間の反応が緩和され、反応の進行によって形成されるヴォイドを低減するように制御でき、信頼性の高いボンディング界面が実現する。尚、本実施の形態では、半導体基板としてＳｉ基板を用いる例を説明したが、これに代えてＧａＡｓ基板等の半導体基板、セラミックあるいはガラスなどの絶縁基板、銅板、ステンレス板又はアルミニウム板等の金属からなる導電性基板を用いることができる。基板として金属基板を用いた場合は、この上に新たに金属層を形成して酸化することなく、基板の表面に、例えば、ナノオーダのラフネスを準備して、基板自身を酸化しても良い。
【００２２】
実施の形態２
図５は、実施の形態２における第１の基板及び半導体薄膜を示す模式図である。基板１０１は、例えばＳｉ基板であり、このＳｉ基板１０１の上に金属層１０２を形成し、更に、金属層１０２の表面には、金属層１０２の金属酸化物層１０３を形成する。半導体薄膜１０４のコンタクト層下に設けた金属層５０１の下面には、金属酸化物層５０２を形成する。実施の形態１との相違点は、半導体薄膜１０４側にも金属／金属酸化物層を設けた点である。
【００２３】
金属層５０１には、例えば、ＰｄゃＡｕ、Ｇｅ、Ｎｉ、Ｐｔ、Ｔｉを含む金属層、Ｎｉ層、ＰｄまたはＮｉ層で被覆されたＡｕを含む金属層などを使うことができる。金属酸化物層５０２は、実施の形態１で説明したように、例えば、酸素プラズマ照射によって形成することができる。金属酸化物層５０２の厚さは、実施の形態１と同様、半導体薄膜／金属層のボンディング界面で電気的なコンタクトを形成する場合には、１−１０ｎｍの範囲で形成することが望ましい。
【００２４】
図６は、図５の状態のものに対してシンター（例えば２００℃／１ｈ）を実施した後のボンディング界面付近の反応状態を示している。図６において、金属酸化物層１０３と金属酸化物層５０２の内部を金属が相互に拡散し、金属／金属反応領域６１０が形成されている。
【００２５】
実施の形態２では、実施の形態１に加えて、半導体薄膜側にも金属層／金属酸化物層を形成したので、より密着性の高い接合界面が得られ、実施の形態１に加えて、半導体薄膜／金属間のコンタクト抵抗がより低い状態を実現できる。また、金属供給源が、半導体薄膜側と基板側の双方に存在しているので、金属酸化物層内の金属の充分な拡散が実現され、強固なボンディングが得られると同時にヴォイドが形成されない。
【００２６】
実施の形態３
図７は、実施の形態３における第１の基板及び半導体薄膜を示す模式図である。実施の形態３が、実施の形態１と異なる点は、半導体薄膜１０４側に金属層５０１／金属酸化物層５０２を設けたことである。図７において、異種基板１０１は、例えばＳｉ基板である。図８は、図７に示す形態のものに対して、シンター（例えば５００℃／１０分）を実施した後のボンディング界面付近の状態を模式的に示す。金属層の金属元素が金属酸化物層内を拡散し、基板との間で金属化合物７１０が形成されている。
【００２７】
実施の形態３によれば、半導体薄膜側に金属層５０１／金属酸化物層５０２を設けたので、より高温でシンター処理をすることができ、半導体薄膜／金属層間のコンタクト抵抗をより一層低減することができる。また、金属／Ｓｉ間にはシリサイドが形成され強固なボンディングが得られる。
【００２８】
図９は、本発明の半導体装置を搭載したＬＥＤヘッドを説明するためのＬＥＤヘッドの横断面図である。図９において、ＬＥＤヘッド１００は、ベース部材１０１とこの上に固定されたＬＥＤユニット１０２とを有する。このＬＥＤユニット１０２は、前述の実施の形態１から実施の形態３で説明した各種ＬＥＤ／ドライバ複合チップのいずれかが使用される。したがって、その発光部１０２ａとしては、前述のＬＥＤエピフィルムが使用され、多数の発光素子が直線上に並んでいる。この発光部１０２ａの上方には、発光部１０２ａから出た光を集光する光学素子としてのロッドレンズアレイ１０３が配設されている。ロッドレンズアレイ１０３は、発光素子の列に沿って、ロッド状の光学レンズを多数配列したものであり、光学素子ホルダに相当するレンズホルダ１０４によって所定位置に保持されている。
【００２９】
レンズホルダ１０４は、図９に示すように、ベース部材１０１及びＬＥＤユニット１０２を覆うように形成されている。そして、ベース部材１０１、ＬＥＤユニット１０２、レンズホルダ１０４は、ベース部材１０１及びレイズホルダ１０４に形成された開口部１０１ａ及び１０４ａを介して配設されるクランパ１０５によって一体的に挟持される。
【００３０】
したがって、発光部１０２ａで発生した光は、ロッドレンズアレイ１０３を通して所定の外部部材に照射される。このＬＥＤヘッド１００は、例えば、電子写真画像形成装置や電子写真コピー装置等の露光装置として使用される。
【００３１】
上述のＬＥＤヘッド１００では、ＬＥＤユニット１０２として、前述の実施の形態で示したＬＥＤ／ドライバＩＣ複合チップのいずれかが使用されるため、コンパクトで高品質、更には大幅な材料コストの低減が実現可能なＬＥＤヘッドを提供することができる。
【００３２】
図１０は、本発明の半導体複合装置を利用したＬＥＤヘッドを組み込んだ画像形成装置を示す。図１０において、画像形成装置２００は、イエロー、マゼンタ、シアン及びブラックの各画像を、それぞれ形成するプロセスユニット２０１−２０４を有し、これらが記録媒体２０５の搬送経路の上流側から順に配置されている。これらプロセスユニット２０１−２０４の内部構成は共通なので、例えば、シアンのプロセスユニット２０３を例にとり、説明する。
【００３３】
プロセスユニット２０３には、像担持体としての感光体ドラム２０３ａが矢印方向に回転可能に配置され、この感光体ドラム２０３ａの周囲には、その回転方向の上流から順に、感光体ドラム２０３ａの表面に電荷を供給して帯電させる帯電装置２０３ｂ、帯電された感光体ドラム２０３ａの表面に選択的に光を照射して静電潜像を形成する露光装置２０３ｃが配設される。更に、静電潜像が形成された感光体ドラム２０３ａの表面にシアンのトナーを付着させてトナー像を発生させる現像装置２０３ｄと、感光体ドラム２０３ａ上のトナーのトナー像を転写した際に残留したトナーを除去するクリーニング装置２０３ｅが配設される。なお、これら各装置に使用されるドラムまたはローラは、図示しない駆動源からギヤなどを経由して伝達される動力により回転する。
【００３４】
画像形成装置２００は、その下部に、紙などの記録媒体２０５を堆積した状態で収納する用紙カセット２０６を装着し、その上方には記録媒体２０５を１枚ずつ分離させて搬送するホッピングローラ２０７が配設されている。更に、記録媒体２０５の搬送方向において、ホッピングローラ２０７の下流側にはピンチローラ２０８、２０９と共に記録媒体２０５を挟持することによって、記録媒体２０５を搬送する搬送ローラ２１０及び記録媒体２０５の斜行を修正し、プロセスユニット２０１に搬送するレジストローラ２１１を配設している。これらのホッピングローラ２０７、搬送ローラ２１０及びレジストローラ２１１は、図示されない駆動源からギヤ等を介して伝達される動力により回転する。
【００３５】
プロセスユニット２０１−２０４の各感光体ドラムに対向する位置には、それぞれ半導電性のゴム等により形成された転写ローラ２１２が配設されている。これら転写ローラ２１２には感光体ドラム２０３ａ上に付着されたトナーによるトナー像を、記録媒体２０５に転写する際、感光体ドラム２０１ａ−２０４ａの表面電位とこれら各転写ローラ２１４の表面電位に差を持たせるための電位が印加される。
【００３６】
定着装置２１３は加熱ローラとバックアップローラとを有し、記録媒体２０５上に転写されたトナーを加圧及び加熱することにより、トナー像を定着する。この下流の排出ローラ２１４、２１５は定着装置２１３から排出された記録媒体２０５を、排出部のピンチローラ２１６、２１７と共に挟持し、スタッカ部２１８に搬送する。これら定着装置２１３、排出ローラ２１４等は図示しない駆動源からギヤ等を経由して伝達される動力により回転される。ここで利用される露光装置２０３ｃには、前述のＬＥＤヘッドが用いられる。
【００３７】
上記構成の画像記録装置の動作を説明する。まず、用紙カセット２０６に堆積した状態で収納されている記録媒体２０５がホッピングローラ２０７によって、上から１枚ずつ分離されて搬送される。続いて、この記録媒体２０５は、搬送ローラ２１０、レジストローラ２１１及びピンチローラ２０８、２０９に挟持されて、プセスユニット２０１の感光体ドラム２０１ａと転写ローラ２１２の間に搬送される。その後、記録媒体２０５は、感光体ドラム２０１ａと転写ローラ２１２に挟持され、その記録面にトナー像が転写されると同時に感光体ドラム２０１ａの回転によって搬送される。
【００３８】
また、同様に、記録媒体はプロセスユニットを通過する。各露光装置２０１ｃ−２０４ｃでは、対応の色の静電潜像を形成し、現像装置２０１ｄ−２０４ｄによって静電潜像をトナー像に現像する。記録媒体２０５がプロセスユニット２０２−２０４を順次通過する過程で、各色のトナー像が、記録媒体２０５の記録面に順次重ね合せて転写される。そして、記録媒体２０５は、定着装置２１３へ入り、トナー像が定着された後、排出ローラ２１４、２１５及びピンチローラ２１６、２１７に挟持されて、画像記録装置２００の外部のスタッカ部２１８へ排出される。以上の過程を経て、カラー画像が記録媒体２０５上に形成される。
【符号の説明】
【００３９】
１０３  金属酸化物層、  １０２  金属層、  ３０４  コンタクト層、  ４１０  金属／半導体反応領域、  ５０１  金属層、  ５０２  金属酸化物層、  ６１０  金属／金属反応領域、  ７１０  金属化合物。
【図１】
2010212732.tif 000003
【図２】
2010212732.tif 000004
【図３ａ】
2010212732.tif 000005
【図３ｂ】
2010212732.tif 000006
【図３ｃ】
2010212732.tif 000007
【図３ｄ】
2010212732.tif 000008
【図３ｅ】
2010212732.tif 000009
【図４】
2010212732.tif 000010
【図５】
2010212732.tif 000011
【図６】
2010212732.tif 000012
【図７】
2010212732.tif 000013
【図８】
2010212732.tif 000014
【図９】
2010212732.tif 000015
【図１０】
2010212732.tif 000016
【図１１】
2010212732.tif 000017
【図１２】
2010212732.tif 000018
【図１３】
2010212732.tif 000019